Brevet FR2548679A1 — publié le 19850111

L'invention concerne une composition, spécialement pour couvertures de toit, qui peut aussi servir à revêtir les tuiles de couverture, servir d'adhésif pour le collage de feuilles imperméabilisantes de caoutchouc et de matières thermo5 plastiques, ou, facultativement, de composition de bouchage et de jointoiement. Pour les couvertures de toit, on utilise actuellement le plus souvent des compositions à base d'asphalte dont le prix augmente sans cesse et qui devient dans certains cas un maté10 riau rare, indépendamment du fait qu'en vertu de ses propriétés physiques, il ne répond pas toujours aux exigences concernant la résistance et la longévité des couvertures de toit qui sont exposées à des conditions météorologiques périodiquement variables En outre, le procédé de préparation de l'as15 phalte pour cet usage est assez coûteux en énergie. Les revêtements du commerce sont le plus souvent formés de matières thermoplastiques Dans la transformation de ces matières en feuilles préfabriquées pour revêtement de sol ou en feuilles pour l'imperméabilisation extérieure, ces matières 20 ont une tendance considérable à la contraction en un temps plus ou moins long, de sorte que leur utilisation pour de nombreux usages, spécialement pour la couverture de toits et 1 ' imperméabilisation en général, est pratiquement hors de question. Egalement, dans le domaine du collage, surtout lorsqu'ils'agit de revêtements impermréabilisants tels que des feuilles de caoutchouc et de matière thermoplastique, il existe une pénurie de compositions accessibles économiquement ayant des caractéristiques physico-mécaniques satisfaisantes, persistant 30 pendant toute la durée de service du produit de revêtement imperméabilisant Certains problèmes auquels il faut faire face concernent l'universalité d'emploi d'adhésifs de ce genre pour des substrats de diverse nature tels que le béton, le carton bitumé, les tôles métalliques, les matières synthétiques à 35 base de PCV, le verre etc. Un but de l'invention est d'éliminer les inconvénients de la technique antérieure et de fournir une composition, spécialement pour couvertures de toit, caractérisée par le fait qu'elle est formée d'un constituant primaire comprenant 13 à % en poids d'un solvant cétonique et aromatique, 10 à 75 % en poids de brai de déchet provenant de la fabrication de téréphtalate de diméthyle, 3 à 15 % en poids d'un plastifiant et 8 à 25 % en poids d'un copolymère Comme solvants cétoniques et aromatiques, on peut utiliser l'acétone ou le toluene ou un mélange de ceux-ci, comme plastifiant le phtalate de di-butyle, l'adipate de dioctyle ou des huiles légères aliphatiques, et comme copolymère, le copolymère chlorure de vinyle/ acétate de vinyle. Le constituant primaire contient en outre, de préférence, 0,5 à 16 % en poids d'un stabilisant tel que la poudre d'aluminium ou l'oxyde de zinc Une telle composition, formée du constituant primaire, convient particulièrement à l'utilisation pour les couvertures de toit. La composition spécialement conçue pour coller des feuilles imperméabilisantes comprend, outre le constituant primaire, un constituant secondaire qui contient 0,6 à 6,5 parties en poids de brai de déchet provenant de la fabrication de téré-phtalate de diméthyle, 7,2 à 18 parties en poids d'un solvant 20 cétonique et aromatique, 0,1 à 0,7 partie en poids d'un plastifiant, 0,05 à 1 partie en poids d'un copolymère, 0,03 à 0,6 partie en poids de caoutchouc butadiène/styrène et 0,03 à 0,4 partie en poids d'une résine synthétique ou naturelle telle qu'une résine coumarone/indène, le tout par 3 à 10 parties parties en poids du constituant primaire Comme solvant cétonique ou aromatique, on peut utiliser l'acétone, le toluène ou un mélange de ceux-ci, comme plastifiant le phtalate de di-butyle, l'adipate de dioctyle et des huiles légères aliphatiques, et comme copolymère, on peut utiliser par exemple 30 copolymère chlorure de vinyle/acétate de vinyle. La composition décrite ci-dessus peut en outre contenir 1 à 25 parties en poids d'un mélange de relaxation tel que l'acrylate de butyle ou l'acrylate d'éthénylstyrène, par 100 parties en poids du constituant secondaire. Poue les couvertures de toiture permettant la marche, il est préférable d'utiliser la composition formée du constituant primaire qui contienten outre 0,3 à 5,5 parties en poids d'un additif de régénération, tel que le polystyrène, le terpolymère acrylonitrile/butadiène/styrène ou un mélange de ceux-ci, et 1,5 à 8 parties en poids d'un solvant cétonique et aromatique tel que l'acétone, le toluène ou un mélange de ceux-ci, le tout par 1 à 8 parties en poids du constituant primaire. Pour obtenir une nuance de couleur correspondant à celle des autres éléments de construction, on peut ajouter à la composition décrite cidessus 0,05 à 0,3 partie en poids d'un pigment coloré tel que par exemple l'oxyde de fer(III), 1 ' oxyde de zinc, le dioxyde de titane et l'oxyde de chrome(III), par 1 à 8 parties en poids du constituant primaire. La composition de l'invention est capable de remplacer complètement dans de nombreux domaines les produits à l'asphalte et dans certains domaines, elle est même supérieure. A la différence des produits à l'asphalte, la composition peut être préférée pour son prix de revient notablement infé15 rieur car elle est formée de matière de déchet qui n'a pas encore été transformée Un autre avantage de la composition est sa résistance à la contraction pendant un temps relativement très long, de sorte qu'elle est particulièrement indiquée pour les couvertures de toit et le travail d'imperméabilisa20 tion en général. Un autre avantage de la composition réside dans sa stabilité photochimique, de sorte qu'étant donnée son inertie visà-vis des rayons solaires, on peut l'utiliser pour des installations d'imperméabilisation en plein air A part cela, la 25 composition est élastique de façon permanente de sorte que les revêtements qui en sont formes n'ont pas tendance à se briser ni à se fissurer Si la composition est exposée à la chaleur, elle est susceptible d'être activée même au bout de plusieurs années, cette possibilité pouvant même être accrue 30 par certaines mesures et elle est caractérisée par une grande adhérence à divers substrats, comprenant le béton, les matières synthétiques, les métaux non ferreux, les produits de briqueterie ou le caoutchouc synthétique La composition selon l'invention peut être appliquée au moyen d'une racle, par cou35 lée ou par étalement mécanique On peut facultativement l'utiliser comme composition de jointoiement. Afin que l'invention puisse être mieux comprise et mise en pratique, on en décrit quelques modes d'exécution préférentiels ci-après, aux exemples suivants qui, bien entendu, ne limitent pas la portée de l'invention. EXEMPLE I On prépare une composition de couverture de toit en mélangeant 660 kg d'acétone, 1600 kg de brai de déchet provenant de la fabrication de téréphtalate de diméthyle, 340 kg de phtalate de dibutyle, 425 kg d'un copolymère et 50 kg de poudre d'aluminium. La composition présente les propriétés physico-chimiques suivantes: masse volumique fragilité après vieillissement stabilité thermique après vieillissement permanente à court terme compression de la feuille chauffée à 70 C résistance au gel dans une solution (déterminant l'aptitude à l'étalemènt) 20 point d'éclair après vieillissement EXEMPLE II 1:1 à 1,2 kg/1 jusqu'à 5 à 10 C jusqu'à 80 C jusqu'à 90 C 1 % en 7 jours jusqu'à -25 C au moins 150 C. A la composition décrite à l'exemple I, on ajoute un supplément de 20 % de phtalate de dibutyle. La composition est conçue spécialement pour le collage 25 en place de revêtements imperméabilisants formés de feuilles de caoutchouc et de matière thermoplastique, en hiver EXEMPLE III Dans un homogénéiseur, on prépare une composition adhésive contenant: 2000 parties en poids de toluène, f 80 y Y if de brai de déchet provenant de la fabrication de téréphtalate de diméthyle, de phtalate de dibutyle, d'un copolymère chlorure de vinyle/ acétate de vinyle, de caoutchouc butadiène/styrène et de résine synthétique coumarone/indène. a les propriétés physicochimiques sui- A La composition vantes: masse volumique 1,1 kg/1 stabilité thermique permanente jusqu'à 70 C à court terme jusqu'à 90 C point d'éclair après vieillissement au moins 150 C résistance au décollement de la feuille en 2 jours 0,6 Nx/cm en 6 semaines 30 Nx/cm EXEMPLE IV Dans un homogénéiseur, on prépare et on homogénéise com10 plètement une composition adhésive contenant: 2000 parties en poids de toluene, 1300,, de brai de déchet provenant de la fabrication de téréphtalate de diméthyle, 40,, de phtalate de dibutyle, l 5 80,, d'un copolymère chlorure de vinyle/ acétate de vinyle ,, de caoutchouc butadiène/styrène, ,, de résine synthétique coumarone/indêne et 600,, d'acrylate de butyle. On essaie pratiquement la composition dans le collage en place de feuilles imperméabilisantes et elle présente une élasticité extraordinaire Apres exposition aux rayons solaires, on n'observe ni dégradation ni fissures superficielles. 25 EXEMPLE V On prépare une composition permettant la marche en partant de: parties en poids de brai de déchet provenant de la fabrica I 6 i, t'À 9,, 25,, EXEMPLE VI On prépare une en partant de: parties en poids 40 3,5,, tion de téréphtalate de diméthyle, de phtalate de dibutyle, de copolymère chlorure de vinyle/acétate de vinyle; de toluène, d'acétone et de polystyrène. autre composition permettant la marche, de brai de déchet provenant de la fabrication de téréphtalate de diméthyle, de phtalate de dibutyle, 3 parties en poids d'un copolymnère chlorure de vinyle/ acétate de vinyle, 25,, de toluene, 7,, d'acétone et 3,5,, de terpolymère acrylonitrile/butadiène/ styrène. On soumet les compositions des exemples V et VI à des essais à long terme sur des substrats en plein air On observe la stabilité photochimique et l'élasticité des revêtements 10 méme au bout de plusieurs années. REVENDICATIONS 1 Composition, spécialement pour couvertures de toit, caractérisée par le fait qu'elle est formée d'un constituant primaire comprenant 13 à 50 % en poids d'un solvant cétonique 5 ou aromatique qui peut être l'acétone, le toluène ou un mélange de ceux-ci, 10 à 75 % en poids de brai de déchet provenant de la fabrication de téréphtalate de diméthyle, 3 à 15 % en poids d'un plastifiant qui peut être le phtalate de di-butyle, l'adipate de dioctyle ou une huile légère aliphati10 que, et 8 à 25 % en poids d'un copolymère tel que le copolymère chlorure de vinyle/acétate de vinyle. 2 Composition selon la revendication 1, caractérisée par le fait que le constituant primaire contient en outre 0,5 à 16 % en poids d'un stabilisant qui peut être la poudre d'alu15 minium ou l'oxyde de zinc. 3 Composition selon l'une des revendications 1 et 2, caractérisée par le fait qu'en plus du constituant primaire, elle comprend un constituant secondaire contenant 0,6 à 6,5 parties en poids de brai de déchet provenant de la fabrication 20 de téréphtalate de diméthyle, 7,2 à 18 parties en poids d'un solvant cétonique ou aromatique qui peut être l'acétone, le toluène ou un mélange de ceux-ci, 0,1 à 0,7 partie en poids d'un plastifiant qui peut être le phtalate de dibutyle, 1 ' adipate de dioctyle ou une huile légère aliphatique, 0,05 à 1 partie en poids d'un copolymère tel que le copolymère chlorure de vinyle/acétate de vinyle, 0,05 à 0,6 partie en poids de caoutchouc butadiène/styrène et 0, 03 à 0,4 partie en poids d'une résine synthétique ou naturelle telle qu'une résine coumarone/indène, le tout, par 3 à 10 parties en poids du 30 constituant primaire. 4 Composition selon la revendication 3, caractérisée par le fait qu'elle contient en outre 1 à 25 parties en poids d'un mélange de relaxation qui peut être l'acrylate de butyle ou l'acrylate d'êthénylstryrène, par 100 parties en poids du 35 constituant secondaire. Composition selon les revendications 1 et 2, caractérisee par le fait qu'elle contient en outre 0,3 à 5,5 parties en poids d'un mélange de régénération qui peut être le poly-styrène, le terpolymère acrylonitrile/butadiène/styrène ou un mélange de ceux-ci et 1,5 à 8 parties en poids d'un solvant cétonique ou aromatique qui peut être l'acétone, le toluène ou un mélange de ceux-ci, le tout par 1 à 8 parties du constituant primaire. 6 Composition selon la revendication 5, caractérisée par le fait qu'elle contient en outre 0,05 à 0,3 partie en poids de pigment coloré qui peut être l'oxyde de fer(III), l'oxyde de zinc, le dioxyde de titane ou l'oxyde de chrome(III) par 1 à 8 parties en poids du constituant primaire.